(57)【特許請求の範囲】
【請求項１】
下記の順序で下記のものを少なくとも含む窓ガラスパネル：
ガラス支持体、
ベース反射防止下層及び前記ベース反射防止下層と異なる組成を有するベース反射防止上層を少なくとも含むベース反射防止層（前記ベース反射防止上層はＺｎ及び少なくとも一種の添加材料Ｘの混合された酸化物を含み、前記ベース反射防止上層におけるＸ／Ｚｎ重量比は０．０２〜０．５であり、ＸはＳｎを含む）、
第一赤外反射層、
第一バリヤー層、
中央反射防止下層及び前記中央反射防止下層と異なる組成を有する中央反射防止上層を少なくとも含む中央反射防止層（前記中央反射防止下層は第一バリヤー層と直接接触しており、前記中央反射防止上層はＺｎ及び少なくとも一種の添加材料Ｙの混合された酸化物を含み、前記中央反射防止上層におけるＹ／Ｚｎ重量比は０．０２〜０．５であり、ＹはＳｎを含む）、
第二赤外反射層、
第二バリヤー層、
頂部反射防止層。
【請求項２】
Ｘ及びＹは各々独立してＡｌ，Ｇａ，Ｉｎ，Ｚｒ，Ｓｂ，Ｂｉ，Ｍｇ，Ｎｂ，Ｔａ及びＴｉからなる群から選択された少なくとも一種の材料をさらに含む請求項１に記載の窓ガラスパネル。
【請求項３】
前記ベース反射防止上層が前記第一赤外反射層と直接接触している請求項１又は２に記載の窓ガラスパネル。
【請求項４】
前記中央反射防止上層が前記第二赤外反射層と直接接触している請求項１〜３のいずれかに記載の窓ガラスパネル。
【請求項５】
前記ベース反射防止層及び前記中央反射防止層の両方の上層が３０Å〜２００Åの範囲内の幾何学的厚さを有する請求項１〜４のいずれかに記載の窓ガラスパネル。
【請求項６】
前記中央反射防止下層がＺｎ及び少なくとも一種の添加材料Ｗの混合された酸化物を含み、前記中央反射防止下層におけるＷ／Ｚｎ重量比が０．５〜２であり、ＷはＳｎを含む請求項１〜５のいずれかに記載の窓ガラスパネル。
【請求項７】
ＷはＡｌ，Ｇａ，Ｉｎ，Ｚｒ，Ｓｂ，Ｂｉ，Ｍｇ，Ｎｂ，Ｔａ及びＴｉからなる群から選択された少なくとも一種の材料をさらに含む請求項６に記載の窓ガラスパネル。
【請求項８】
前記ベース反射防止下層がＺｎ及び少なくとも一種の添加材料Ｗの混合された酸化物を含み、前記ベース反射防止下層におけるＷ／Ｚｎ重量比が０．５〜２であり、ＷはＳｎを含む請求項１〜７のいずれかに記載の窓ガラスパネル。
【請求項９】
ＷはＡｌ，Ｇａ，Ｉｎ，Ｚｒ，Ｓｂ，Ｂｉ，Ｍｇ，Ｎｂ，Ｔａ及びＴｉからなる群から選択された少なくとも一種の材料をさらに含む請求項８に記載の窓ガラスパネル。
【請求項１０】
前記第一バリヤー層がチタンを含む請求項１〜９のいずれかに記載の窓ガラスパネル。
【請求項１１】
前記第二バリヤー層がチタンを含む請求項１〜１０のいずれかに記載の窓ガラスパネル。
【請求項１２】
前記頂部反射防止層がＺｎ及び少なくとも一種の添加材料Ｗの混合された酸化物を含む少なくとも一つの層を含み、ＷがＳｎを含む請求項１〜１１のいずれかに記載の窓ガラスパネル。
【請求項１３】
ＷはＡｌ，Ｇａ，Ｉｎ，Ｚｒ，Ｓｂ，Ｂｉ，Ｍｇ，Ｎｂ，Ｔａ及びＴｉからなる群から選択された少なくとも一種の材料をさらに含む請求項１２に記載の窓ガラスパネル。
【請求項１４】
前記頂部反射防止層がＺｎ及び少なくとも一種の添加材料Ｗの混合された酸化物を含む少なくとも一つの層を含み、その層におけるＷ／Ｚｎ重量比が０．０２〜０．５であり、ＷがＳｎを含み、前記少なくとも一つの層が前記第二バリヤー層と直接接触している請求項１〜１３のいずれかに記載の窓ガラスパネル。
【請求項１５】
ＷはＡｌ，Ｇａ，Ｉｎ，Ｚｒ，Ｓｂ，Ｂｉ，Ｍｇ，Ｎｂ，Ｔａ及びＴｉからなる群から選択された少なくとも一種の材料をさらに含む請求項１４に記載の窓ガラスパネル。
【請求項１６】
前記窓ガラスパネルが熱処理可能な窓ガラスパネルである請求項１〜１５のいずれかに記載の窓ガラスパネル。
【請求項１７】
前記窓ガラスパネルが熱処理されると０．５未満の曇り度を有する請求項１〜１５のいずれかに記載の窓ガラスパネル。
【請求項１８】
被覆積み重ねが上部に付着されたガラス支持体を含む窓ガラスパネルであって、前記被覆積み重ねが下記連続層を含む窓ガラスパネル：
ベース反射防止下層及び前記ベース反射防止下層と異なる組成を有するベース反射防止上層を含むベース反射防止層（前記ベース反射防止下層は０．５〜２のＳｎ／Ｚｎ重量比を有するＺｎ及びＳｎの混合された酸化物を含み、前記ベース反射防止上層は０．０２〜０．５のＳｎ／Ｚｎ重量比を有するＺｎ及びＳｎの混合された酸化物を含む）、
金属銀を含む第一赤外反射層、
第一バリヤー層、
中央反射防止下層及び前記中央反射防止下層と異なる組成を有する中央反射防止上層を含む中央反射防止層（前記中央反射防止下層は第一バリヤー層と直接接触し、０．５〜２のＳｎ／Ｚｎ重量比を有するＺｎ及びＳｎの混合された酸化物を含み、前記中央反射防止上層は０．０２〜０．５のＳｎ／Ｚｎ重量比を有するＺｎ及びＳｎの混合された酸化物を含む）、
金属銀を含む第二赤外反射層、
第二バリヤー層、
頂部反射防止層。
【請求項１９】
請求項１８に記載の窓ガラスパネルが被覆積み重ねの付着後、加熱され曲げられて所望の形状にされる積層窓ガラスパネルの製造方法。
【請求項２０】
請求項１〜１８のいずれかに記載の窓ガラスパネルを少なくとも５７０℃の焼き戻し及び／又は曲げ操作に供する工程を含む０．５未満の曇り度を有する窓ガラスパネルの製造方法。
【発明の詳細な説明】
【０００１】
本発明は窓ガラスパネル、特に太陽光制御フィルターの適用後に熱処理を受けることを意図される窓ガラスパネルに関する。
【０００２】
ＥＰ  ２３３００３Ａはガラス支持体／ＳｎＯ２ベース誘電層／Ａｌ，Ｔｉ，Ｚｎ，Ｚｒ又はＴａの第一金属バリヤー／Ａｇ／Ａｌ，Ｔｉ，Ｚｎ，Ｚｒ又はＴａの第二金属バリヤー／ＳｎＯ２頂部誘電層の構造を有するスパッタ被覆された光学フィルターを担持する窓ガラスパネルを記載する。光学フィルターはスペクトルの可視部分における入射線のかなりの部分の通過を可能にしながらスペクトルの赤外部分における入射線のかなりの部分をブロックするように設計されている。この方法では、フィルターは窓ガラスを通した視界を良好にしながら入射太陽光の加熱効果を減少するように作用し、車のフロントウインドウのために特に好適である。
【０００３】
このタイプの構造では、Ａｇ層は入射赤外線を反射するように作用する：この役割を満たすためには酸化銀よりむしろ金属銀として維持されなければならず、隣接層によって顕著に汚染されてはいけない。Ａｇ層をサンドイッチする誘電層はＡｇ層が刺激されるスペクトルの可視部分の反射を減らすように作用する。第二バリヤー層は酸化雰囲気において上にあるＳｎＯ２誘電層のスパッタリング中のＡｇ層の酸化を防止するように作用する。このバリヤーはこの工程中に少なくとも部分的に酸化される。第一バリヤーの主要な役割はＡｇ層への酸素の通過を可能にするよりむしろそれ自身酸化されることによって窓ガラスパネルの被覆の熱処理中（例えば曲げ及び／又は焼き戻し中）に銀層の酸化を防止することである。熱処理中のこのバリヤーの酸化は窓ガラスパネルのＴＬの増加を引き起こす。
【０００４】
ＥＰ  ７９２８４７Ａは同じ原理に基づきかつ次の構造を有する熱処理可能な太陽光制御窓ガラスパネルを開示する：ガラス支持体／ＺｎＯ誘電層／Ｚｎバリヤー／Ａｇ／Ｚｎバリヤー／ＺｎＯ誘電層／Ｚｎバリヤー／Ａｇ／Ｚｎバリヤー／ＺｎＯ誘電層。Ａｇ層の各々の下に位置されるＺｎバリヤーは熱処理中に完全に酸化されることを意図され、Ａｇ層を酸化から保護するように作用する。業界で良く知られているように、単一のＡｇ層よりむしろ二つの離間したＡｇ層を有する構造はフィルターの選択性を増加する。
【０００５】
ＥＰ  ２７５４７４Ａは次の構造を有する熱処理可能な太陽光制御パネルを開示する：ガラス支持体／スズ酸亜鉛誘電層／Ｔｉバリヤー／Ａｇ／Ｔｉバリヤー／スズ酸亜鉛誘電層。Ｔｉバリヤーはそれらの高い酸素に対する親和性及びそれらが酸化されて酸化チタンを形成できる相対的容易性のため、このタイプの熱処理可能な構造において一般に有利である。
【０００６】
一つの側面によれば、本発明は請求項１に規定した窓ガラスパネルを提供する。
【０００７】
被覆層はスパッタリング、好ましくは磁気スパッタリングによって付着されることが好ましいが、他の付着技術を使用してもよい。被覆積み重ねの異なる層は異なる技術を使用して付着されてもよい。
【０００８】
ベース及び中央反射防止層における上部層は同じか又は実質的に同じ組成を有することができる。これはこれらの層を付着するための実質的に同じターゲット及び／又は実質的に同じ付着条件の使用を容易にすることができる。
【０００９】
規定された被覆積み重ねの一部としてのベース及び中央反射防止層における規定された上層の組合せは熱処理中の反復可能な熱安定性、低い曇り、機械的及び化学的耐性及び反射及び／又は透過における所望の色の有利な組合せをなお与えながらいったん熱処理を受けると７５％より大きいＴＬを有する窓ガラスパネル（特に積層されたフロントウインドウ）の製造を容易にすることができる。
【００１０】
添加材料Ｘ及びＹの一つまたは好ましくは両方はＳｎ及び／又はＡｌであることが好ましい。これは特に有利な特性の組合せを与えることができる。
【００１１】
ベース反射防止上層を形成する及び／又は中央反射防止上層を形成する混合された酸化物におけるＺｎの割合は重量比Ｘ／Ｚｎ及び／又は重量比Ｙ／Ｚｎが０．０３〜０．３であるようなものであることができる。
【００１２】
ベース及び／又は中央反射防止層の上層の一つ又は各々をその上にある赤外反射層と直接接触して配置することは熱処理中に高いレベルのＴＬを達成することを容易にすることができる。あるいは、追加層、例えばバリヤー層はベース及び中央反射防止層の上層の一つ又は各々とその上にある赤外反射層の間に置かれることができる。かかる追加バリヤーはＴｉを含む及び／又はＴｉの酸化物を含む層であることができる。追加バリヤー層は約５Å〜６０Åの幾何学的厚さを有することができる。
【００１３】
ベース反射防止上層及び／又は中央反射防止上層は約２００Å未満、約１５０Å未満、約１３０Å未満又は約１１０Å未満の幾何学的厚さを有することができる。これは特に耐剥離試験に関して被覆積み重ねに有利な機械的特性を与えることができる。
【００１４】
ベース反射防止上層及び／又は中央反射防止上層は約３０Åより大きい、約５０Åより大きい、約１００Åより大きい幾何学的厚さを有することができる。これは特に熱処理後に得られるＴＬに関して被覆積み重ねの特性を増強するために十分な厚さを与えることができる。
【００１５】
中央反射防止下層は被覆積み重ねの層の顕著な汚染及び／又は拡散を防止するために酸素及び／又はナトリウム及び／又は他の材料の移行に対して顕著なブロックを与える少なくとも一つの層を含むことができる。好ましくは、中央反射防止下層は第一バリヤー層と直接接触し、熱処理中第一バリヤー層の拡散に抵抗する材料を含む。少なくとも部分的に金属の形態で又は実質的に金属の形態で付着され、続いて熱処理中に酸化された第一バリヤー（特に付着された時に金属Ｔｉを含むか又はそれから本質的になるバリヤー）と請求項５に記載の中央反射防止下層の組合せは熱処理中の被覆積み重ねの特に高い熱安定性を可能にすることができる。熱処理中、特に厳しい熱処置中の第一バリヤー層から中央反射防止下層中への材料の拡散はある被覆積み重ね配置では被覆積み重ねの熱安定性を決定する際の重要なファクターであると考えられる。請求項５に記載の中央反射防止下層の組成はかかる拡散をかなり緩和することができる。
【００１６】
ベース反射防止下層は被覆積み重ねの層の顕著な汚染及び／又は拡散を防止するために酸素及び／又はナトリウム及び／又は他の材料の顕著なブロックを与える少なくとも一つの層を含むことができる。請求項６に記載のベース反射防止下層の使用は付着条件の配置及び制御を容易にしながらこれを容易にするために使用されることができる。
【００１７】
請求項９に記載の頂部反射防止層の使用は被覆積み重ね全体の付着条件の制御及び配置を容易にすることができる。加えて、この層は第二バリヤー層の拡散及び／又は熱処理中の酸素の移行に対するブロックを与えるように配置されることができる。
【００１８】
頂部反射防止層はＺｎ及び少なくとも一つの添加材料Ｗの混合された酸化物を含む少なくとも一つの層を含むことができ、その層ではＷ／Ｚｎ重量比は０．０２〜０．５であり、ＷはＳｎ、及び所望によりＡｌ，Ｇａ，Ｉｎ，Ｚｒ，Ｓｂ，Ｂｉ，Ｍｇ，Ｎｂ，Ｔａ及びＴｉからなる群から選択された少なくとも一種の材料から形成される。これは特に請求項１０に記載のように使用されるとき、熱処理中の被覆積み重ねの熱安定性及び／又はその機械的又は化学的耐性を改良することができる。
【００１９】
さらなる側面によれば、本発明は請求項１３に記載の窓ガラスパネル及び請求項１４に記載の窓ガラスパネルの使用を提供する。
【００２０】
別の側面によれば、本発明は請求項１５に記載の方法を提供する。
【００２１】
本発明は窓ガラスのための特性の有利な組合せを提供することができる。例えば以下のものが挙げられる。
・  熱処理後の特に良好なレベルのＴＬ。
・  例えば焼き戻し及び／又は曲げ中の窓ガラスパネルの加熱中の特に良好な熱安定性。これは窓ガラスパネルの表面上の許容できない色の変化を起こさずに特に複雑な形状を生成するための被覆された窓ガラスパネルの曲げを容易にすることができる。熱処理中の色の変化はガラス支持体を曲げ及び／又は焼き戻しのために必要な条件を受けるとき被覆積み重ねの熱安定性の不足によって引き起こされるかもしれない。この側面は第一バリヤー層の顕著な拡散を阻止するために請求項５に記載の中央反射防止下層の使用によって特に増強されてもよい。
・  付着の容易性及び制御性：本発明による反射防止層は例えばＡｌ２Ｏ３又はＳｉＯ２より簡単にかつ制御可能に付着されることができる。Ａｌ２Ｏ３及びＳｉＯ２は良好な熱安定性を示すが、それらは一般的なスパッタリング技術を使用して付着することが難しい。
・  良好な機械的耐性：本発明による反射防止層は被覆の機械的耐性を損なわずに使用されることができる。特に、それらは窓ガラスパネルが積層構造で使用されるときプランジャー試験において良好に実行することができる。
・  Ａｇとの適合性：Ａｇ層の結晶化はその光学的特性に影響する。Ａｇに隣接する純粋なＺｎＯ層は特に熱処理中にＡｇの過剰な結晶化及び被覆中の曇りの問題に導きうる。しかしながら、反射防止層はＺｎＯからならない場合、Ａｇ層の不十分な再結晶化が起こり、得られうる最適レベルには及ばない赤外反射レベル及び電気伝導性のレベルを生じる。本発明は過剰な曇りを避けながら良好な赤外反射特性を与えるのに十分な程度まで結晶化させるために使用されてもよい。特に、それはＴｉＯ２又はＳｎＯ２から構成される反射防止層と比較して良好な結晶化を与えてもよい。これに対する一つの可能な説明は酸化亜鉛構造中の追加材料Ｘ又はＹの存在が特に支持体に対して垂直な混合された酸化物層の結晶粒子成長を減らしうることである。これは結晶構造を少なくし、非晶質構造を多くし、それは結晶粒子境界において起こりやすい拡散を減少する。
・  製造サイクル時間：Ｚｎ及び特定された添加材料の少なくとも一つの混合物である酸化層は例えば同種構造に一般に使用されるＺｎＯ及びＳｎＯ２の反射防止層より高い反射率を有することができ、しかも相対的に高い反射率を有する公知の反射防止層、例えばＴｉＯ２より素早く付着するだろう。結果として、これは製造サイクル時間を改良することができる。
・  良好な選択性：高い反射率はさらに被覆積み重ねの選択性の増加を容易にすることができる。
・  低い輻射率：０．３５未満、好ましくは０．３２未満、さらに０．３０未満の特に熱処理後の輻射率。
・  低い電気抵抗：３オーム／平方未満、好ましくは２．８，２．５又は２．３オーム／平方未満の特に熱処理後の平方あたりの抵抗。
【００２２】
特に有利な特性は追加の材料Ｘ又はＹが下記のものからなるときに得られることができる：
・  本質的にはＳｎ、
・  特定された材料群からの一つ又はそれより多くの追加材料、例えばＴｉ及びＡｌとＳｎ、
・  本質的にはＡｌ、
・  特定された材料群からの一つ又はそれより多くの追加材料とＡｌ。
【００２３】
本発明はＬ＊＝４０±２．５、ａ＊＝−６±２．５、ｂ＊＝−２±２．５のCIElabスケール上の色座標を有する積層フロントウインドウ又は他の窓ガラスの製造を容易にする際に特に有利であることができる。公知の被覆積み重ねは特にいったん曲げられたときに所望の形状を与えるための厳しい加熱条件を要求しない簡単なモデルに対してかかるフロントウインドウを製造することができるが、本発明は窓ガラスパネルの熱処理中に特に安定した被覆積み重ねを提供することによってより複雑な曲げ形態を製造することができ、かつ／又は不合格品の少ないかなり良好な工業的生産量を与えることができ、かつ／又はあまり洗練されていない曲げ方法の使用を可能とすることができ、かつ／又はかかる特性が少なくとも７５％のＴＬ、実際には７６％以上のＴＬをなお与えながら工業的に製造された窓ガラスのために絶えず得られることを確実にすることができる。
【００２４】
同様に、本発明は窓ガラスの表面上の色の変化ΔＥ＊が２未満、好ましくは１．５又は１．２未満、より好ましくは１未満である積層フロントウインドウ又は他の窓ガラスの製造を容易にすることができる。色の変化ΔＥ＊は以下のようにして計算される：
ΔＥ＊＝√（Ｌ＊２＋ａ＊２＋ｂ＊２）
式中、Ｌ＊，ａ＊及びｂ＊はCIElabスケールで測定される。
【００２５】
フロントウインドウの表面上の色の変化はフロントウインドウの複雑性、窓ガラスパネルを曲げるために使用される加熱方法及び条件、及びかかる色の変化に対する被覆積み重ねの熱安定性に依存するだろう。従来公知の被覆積み重ねは特に単純なフロントウインドウに対して又はある加熱条件下で又は不適合に対するあるレベルの拒絶でかかる低いレベルの色変化を達成することができるが、本発明は顕著に有利な工業的条件下でかかるフロントウインドウの工業的製造を容易にするために使用されることができる。
【００２６】
ここで使用される“熱処理可能な窓ガラスパネル”という用語は被覆積み重ねを担持する窓ガラスパネルが曲げ及び／又は熱焼き戻し及び／又は熱硬化操作を受けるように適応され、そうして処理された窓ガラスパネルの曇りが０．５を越えない、好ましくは０．３を越えないことを意味する。ここで使用される“実質的に曇り度のない熱処理された窓ガラスパネル”という用語は曲げ及び／又は熱焼き戻し及び／又は熱硬化されかつ０．５を越えない、好ましくは０．３を越えない曇り度を有する窓ガラスパネルを意味する。本発明は被覆積み重ねが実質的に平らな又は平坦なガラス支持体上に付着されて後で熱処理（例えば曲げ又は焼き戻し）されるかもしれない窓ガラスパネルを生成する製造を容易にする際に特に有利であることができる。
【００２７】
フィルター積み重ねは業界で知られているように赤外反射層の上にある及び／又は下にある一つ又はそれより多いバリヤー層を含むことができる。例えば次の材料の一つ又はそれより多いバリヤーを使用することができる：Ｔｉ，Ｚｎ，Ｃｒ，“ステンレス鋼”，Ｚｒ，Ｎｉ，ＮｉＣｒ，ＺｎＴｉ，ＮｉＴｉ及びＺｎＡｌ。かかるバリヤーは例えば金属層として又は副酸化物（即ち、部分的に酸化された層）として付着されることができる。あるいは、窒化バリヤー層を使用することができる。かかる被覆積み重ね中のバリヤー層は上にある層の付着中及び／又は被覆積み重ねの熱処理中に許容できないレベルの劣化から赤外反射層を保護するように作用することができる。
【００２８】
かかるバリヤー層の一つ又はそれより多くは混合酸化物層、特に隣接された混合酸化物層と同じ材料を含むことができる。これはターゲットの管理及び付着条件の制御を容易にすることができ、後者の場合では層間の良好な接着性及び被覆積み重ねの良好な機械的耐久性を与えることができる。
【００２９】
熱処理は窓ガラスパネルのＴＬの増加を生じうる。かかるＴＬの増加はＴＬが車両のフロントウインドウに使用される窓ガラスパネルのために十分に高いことを確実にするのに有利であることができる。ＴＬは例えば約２．５％より大きい、約３％より大きい、約５％より大きい、約８％より大きい又は約１０％より大きい程度まで熱処理中絶対値を増大することができる。
【００３０】
本発明の一例は図１を参照して記載されるだろう。図１は曲げ及び焼き戻し操作前の窓ガラスパネルの横断面である（表示の容易のため、窓ガラスパネル及び被覆層の相対的厚さは縮尺どおり示されていない）。
【００３１】
実施例１
図１は磁気スパッタリングによって実質的に平らな又は平坦なガラス支持体上に付着されかつ下記連続構造を有する二重Ａｇ層、熱処理可能な被覆層を示す。
【００３２】
【表１】
0004109451.tif 000002
表中、ＺｎＳｎＯｘは酸素の存在下でＺｎ及びＳｎの混合物又は合金であるターゲットを反応スパッタリングすることによってこの例で付着されたＺｎ及びＳｎを含有する混合酸化物である。
【００３３】
あるいは、混合酸化物層は特にアルゴンガス又はアルゴンリッチの酸素含有雰囲気において酸化亜鉛及び添加材料の酸化物の混合物であるターゲットをスパッタリングすることによって形成されることができる。
【００３４】
Ｔｉバリヤーは十分に酸化されていないバリヤーを付着するためにアルゴンリッチ酸素含有雰囲気であるＴｉターゲットをスパッタリングすることによって付着される。
【００３５】
ベース、中央及び頂部ＺｎＳｎＯｘ誘電層の各々における酸化状態は必ずしも同じである必要はない。同様に、Ｔｉバリヤーの各々における酸化状態は同じである必要はない。
【００３６】
各上にあるバリヤーはその上にあるＺｎＳｎＯｘ酸化物層のスパッタ付着中酸化からその下にある銀層を保護する。これらのバリヤー層のさらなる酸化はそれらの上にある酸化物層の付着中に起こるかもしれないが、これらのバリヤーの一部は窓ガラスパネルの続く熱処理中及び熱処理に対してバリヤーを与えるために十分酸化されていない酸化物の形で又は金属の形で残すことが好ましい。
【００３７】
この特定の窓ガラスパネルは積層された車両フロントウインドウに含めるために意図され、下記特性を示す：
【表２】
0004109451.tif 000003
注１：熱処理前の被覆を有する一体式窓ガラスパネルについて測定
注２：曲げ及び焼き戻し、クリア２ｍｍガラスシート及び０．７６ｍｍクリア
ｐｖｂの積層後に６５０℃で１０分間熱処理後に測定
【００３８】
熱処理は全てのバリヤー層及び保護オーバーコートの実質的に完全な酸化を生じることが好ましい。
【００３９】
実施例の色座標は車のフロントウインドウに特に適している。なぜならばそれらはフロントウインドウが車体に角度を持って装着されるときに反射時に天然色又はわずかに青色又はわずかに緑色の外観を与えるからである。他の用途、例えば建築物用途については、反射の色は誘電層及び／又は赤外反射層の厚さを調整することによって業界で知られているように調整されてもよい。
【００４０】
もし望むなら本発明から逸脱せずにフィルム積み重ね配置の上、下又はその間に追加層を導入してもよい。
【００４１】
得られうる有利な光学的特性に加えて、実施例は例えば電気加熱された車のフロントウインドウにおいて電気加熱されることができる被覆層を提供し、好適に配置された電機コネクタの追加で曇り止め及び／又は凍結防止機能を提供する。
【００４２】
窓ガラスパネルのＴＬは所望の用途に合うように好適にさせることができる。
例えば
・  もし窓ガラスパネルがヨーロッパ市場のためのフロントウインドウとして使用されることになるなら、ＴＬは（ヨーロッパの規則によって要求されるように）７５％より大きいように選択されることができる。
・  もし窓ガラスパネルが米国市場のためのフロントウインドウとして使用されることになるなら、ＴＬは（米国の規則によって要求されるように）７０％より大きいように選択されることができる。
・  もし窓ガラスパネルが車両のフロントサイドウインドウとして使用されることになるなら、ＴＬは（ヨーロッパの規則によって要求されるように）７０％より大きいように選択されることができる。
・  もし窓ガラスパネルが車両のリアサイドウインドウ又はリアウインドウとして使用されることになるなら、ＴＬは約３０％〜７０％の間で選択されることができる。
【００４３】
かかるＴＬの調整は例えば以下のようにして達成されることができる。
・  被覆積み重ねの層の厚さ、特に誘電層及び／又は赤外反射層の厚さを適応させる。
・  例えば選択性を増加するために着色されたガラス支持体と被覆積み重ねを結合する。
・  着色されたｐｖｂ又は他の積層層と被覆積み重ねを結合する。
【００４４】
被覆積み重ねの組成を決定するための一つの可能な方法はＳＩＭＳ技術を使用することである。この技術は被覆積み重ねから除去された材料の分析、特に質量分析での被覆積み重ねのイオン化衝撃に基づく。かかる分析は被覆積み重ねの層の厚さ及び組成の表示を与えるために使用されることができる。
【００４５】
用語集
明細書で特記しない限り、以下に掲載される用語は明細書において以下の意味を有する。
【表３】
0004109451.tif 000004
【００４６】
当業者によって理解されるように、被覆積み重ねにおける反射防止層の組合せはスペクトルの可視部分における被覆積み重ねの全反射を減らすように作用する：各反射防止層の厚さ及び組成はそれに応じて選択されることができる。
【図面の簡単な説明】
【図１】  磁気スパッタリングによって実質的な平らな又は平坦なガラス支持体上に付着されかつ連続構造を有する二重Ａｇ層、熱処理可能な被覆層を示す。
【図１】
0004109451.tif 000005